(57)【要約】【課題】安全性が高く、安価に製造することができ、しかも腐朽作用及び防蟻を始めとする防虫作用を一挙に実現でき、低ホルムアルデヒドの要請にも応えることができる、極めて有用で新規な木材用接着剤を提供するとともに、その接着剤を用いて製造される合板等の木質材料をも提供する。【解決手段】主成分である接着剤用の樹脂基剤３にヒバ油４を混合して木材用接着剤２を構成し、この木材用接着剤２を合板１等の木質材料を構成する単板１０等の接着に用いる。【選択図】図３
2004155863.tif 000002
【特許請求の範囲】
【請求項１】
接着剤用の樹脂基剤を主成分とし、該樹脂基剤にヒバ油を混合してなることを特徴とする木材用接着剤。
【請求項２】
樹脂基剤に、ヒバ油の原液又は希釈液を混合している請求項１記載の木材用接着剤。
【請求項３】
樹脂基剤に調湿作用を有する多孔質粒子を混合し、該多孔質粒子にヒバ油を保持させている請求項１又は２記載の木材用接着剤。
【請求項４】
樹脂基剤に、複数の前記多孔質粒子により構成される中空の隔壁と、該隔壁に内包されたヒバ油からなり、隔壁を構成する多孔質粒子の細孔又は剥離した隔壁の一部を通じてヒバ油を隔壁外へ放出可能なマイクロカプセルを混合している請求項３記載の木材用接着剤。
【請求項５】
前記多孔質粒子が、シリカゲル、珪藻土、ゼオライト、又は軽石の何れか一種類若しくは二種類以上の混合物である請求項３又は４記載の木材用接着剤。
【請求項６】
樹脂基剤が鉱物系増粘剤を含有するものであり、該鉱物系増粘剤にヒバ油を保持させている請求項１、２、３、４又は５記載の木材用接着剤。
【請求項７】
前記鉱物系増粘剤が、セピオライトである請求項６記載の木材用接着剤。
【請求項８】
複数の木質単板同士又は引き板同士を層状に重合し、隣接する単板又は引き板同士をそれらの間に塗布した木材用接着剤によって貼り合わせた構成の木質材料であって、木材用接着剤が、接着剤用の樹脂基剤を主成分とし、該樹脂基剤にヒバ油を混合してなることを特徴とする木質材料。
【請求項９】
隣接する単板の繊維方向が交互に直交するように奇数枚数の単板を配置した合板である請求項８記載の木質材料。
【請求項１０】
隣接する単板の繊維方向がほぼ平行をなすように複数枚数の単板を配置した単板積層材である請求項８記載の木質材料。
【請求項１１】
隣接する引き板の繊維方向がほぼ平行をなすように複数枚数の引き板を配置した集成材である請求項８記載の木質材料。
【請求項１２】
最表面側に配置される単板又は引き板の表面に化粧板を接着剤により貼り付けた構成の木質材料であって、当該単板と化粧板との間に塗布される接着剤に、接着剤用の樹脂基剤を主成分とし、該樹脂基剤にヒバ油を混合してなるものを適用している請求項８、９、１０又は１１記載の木質材料。
【請求項１３】
樹脂基剤に、ヒバ油の原液又は希釈液を混合している請求項８、９、１０、１１又は１２記載の木質材料。
【請求項１４】
樹脂基剤に調湿作用を有する多孔質粒子を混合し、該多孔質粒子にヒバ油を保持させている請求項８、９、１０、１１、１２又は１３記載の木質材料。
【請求項１５】
樹脂基剤に、複数の前記多孔質粒子により構成される中空の隔壁と、該隔壁に内包されたヒバ油からなり、隔壁を構成する多孔質粒子の細孔又は剥離した隔壁の一部を通じてヒバ油を隔壁外へ放出可能なマイクロカプセルを混合している請求項１４記載の木質材料。
【請求項１６】
前記多孔質粒子が、シリカゲル、珪藻土、ゼオライト、又は軽石の何れか一種類若しくは二種類以上の混合物である請求項１４又は１５記載の木質材料。
【請求項１７】
樹脂基剤が鉱物系増粘剤を含有するものであり、該鉱物系増粘剤にヒバ油を保持させている請求項８、９、１０、１１、１２、１３、１４、１５又は１６記載の木質材料。
【請求項１８】
前記鉱物系増粘剤が、セピオライトである請求項１７記載の木質材料。
【発明の詳細な説明】
【０００１】
【発明の属する技術分野】
本発明は、安全で防腐・防蟻効果を有する木材用接着剤、及びそれを用いた木質材料に関するものである。
【０００２】
【従来の技術】
合板は、従来より、建築材、土木、展示装飾、家具、建具、民生電気機器、船舶、車両、航空機、楽器、運動用具、輸送・梱包用資材、事務用品、鞄など、様々な分野で使用される極めて有用で用途の広い木質材料であり、用途ごとにＪＡＳ（日本農林規格）を始めとする各種規格が定められている。一般的に合板は、奇数枚の木質単板を層状に重ね合わせ、それらを接着剤によって接合した構成を有しているが、その接着剤に関しても、ＪＡＳでは、特類（フェノール樹脂接着剤等）、１類（メラミン樹脂接着剤等）＜タイプ１＞、２類（ユリア樹脂接着剤等）＜タイプ２＞、３類（増量ユリア樹脂接着剤、カゼイングルー等）に規格化されている。さらに近年では、接着剤に含有されているホルムアルデヒドが、シックハウス症候群の原因になるとして、特にホルムアルデヒドの許容濃度もＪＡＳ規格で定められており、特に住居や家具の用途には低ホルムアルデヒド合板が普及してきている（例えば、非特許文献１参照。）。また、原木から製材した単板に付着していたオオウズラタケやカワラタケ等の木材腐朽菌による合板の腐朽や、シロアリやヒラタキクイムシ等による食害を防止するために、防腐剤や防虫剤を混入した接着剤を用いた腐朽処理合板、防蟻処理合板、腐朽・防蟻処理合板が用いられるようになってきており、これらについても（財）日本住宅・木材技術センターによる優良木質建材の認証（いわゆるＡＱマーク）がなされているものがある（例えば、非特許文献１参照）。
【０００３】
例えば上述のＡＱマークで認証されている防腐・防蟻処理構造合板の分類において、接着剤に含有させる薬剤として認められているものには、現時点で、ナフテン酸銅（乳剤）、アルキルアンモニウム化合物系、銅・アルキルアンモニウム化合物系、バーサチック酸亜鉛・ピレスロイド系、銅・ほう酸・アゾール化合物系、銅・アゾール化合物系、ナフテン酸亜鉛（油剤）、プロペタンホス・アゾール化合物系、ほう酸・アルキルアンモニウム化合物系、リグニン・銅・ほう素化合物系、リグニン・銅・アゾール化合物系、ニコチル・アゾール化合物系、有機けい素・アルキルアンモニウム化合物系等が挙げられる（例えば、非特許文献３参照）。
【０００４】
また、合板は、奇数枚の単板を隣接する単板同士の繊維方向が交互に直交するように重ね合わせたものであるが、最近では、複数枚の単板を繊維方向が全て揃うように重ね合わせた板材として用いられる単板積層材（いわゆるＬＶＬ）や、複数枚の引き板を繊維方向が全て揃うように重ね合わせた柱等として用いられる集成材も登場している。これら単板積層材や集成材も、単板や引き板同士を合板と同様の接着剤により接合した構造を有しており、その接着剤にも同様の規格が存在する。そして、現在市販されている合板、単板積層材、集成材等は、以上に述べた規格に対応するものが大半である。
【０００５】
【非特許文献１】「合板のはなし」、２００１年版、東京合板工業組合，東北合板工業組合、ｐ．１２−１５
【非特許文献２】“優良木質建材の認証（ＡＱマーク）”、［ｏｎｌｉｎｅ］、（財）日本住宅・木材技術センター、［平成１４年１０月１日検索］、インターネット＜ＵＲＬ  ：    ＨＹＰＥＲＬＩＮＫ  ”ｈｔｔｐ：／／ｗｗｗ．ｈｏｗｔｅｃ．ｃｏ．ｊｐ／ｎｉｎｓｙｏｕ／ａｑ／ａｑ−ａｂｏｕｔ．ｈｔｍｌ”  ｈｔｔｐ：／／ｗｗｗ．ｈｏｗｔｅｃ．ｃｏ．ｊｐ／ｎｉｎｓｙｏｕ／ａｑ／ａｑ−ａｂｏｕｔ．ｈｔｍｌ＞
【非特許文献３】“ＡＱ保存処理製品の対象薬剤及び性能区分別薬剤吸収量（加圧注入用）”、［ｏｎｌｉｎｅ］、（財）日本住宅・木材技術センター、［平成１４年１０月１日検索］、インターネット＜ＵＲＬ  ：  ｈｔｔｐ：／／ｗｗｗ．ｈｏｗｔｅｃ．ｃｏ．ｊｐ／ｎｉｎｓｙｏｕ／ａｑ／ａｑ−ｙａｋｕｚａｉ−ｋｙｕｕｓｙｕｕ．ｈｔｍｌ＃防腐・防蟻処理構造用合板＞
【０００６】
【発明が解決しようとする課題】
上述したような接着剤に含有される薬剤は、いずれも合成有機化合物又は有機化合物の無機塩やそれらの混合物などであり、一応の安全性は確認されているものの、長期的な使用による影響まで明らかであるとは言い難い。また、腐朽と防虫の両方の作用を得るためには、複数種類の薬剤を用いる必要がある場合もある。さらに、このような薬剤の製造コストも高価であり、取り扱いに注意を要する薬剤も存在する。また、近年の低ホルムアルデヒド化の要請にも応える必要がある。
【０００７】
そこで本発明は、以上のような問題に鑑みて、安全性が高く、安価に製造することができ、しかも腐朽作用及び防蟻を始めとする防虫作用を一挙に実現でき、低ホルムアルデヒドの要請にも応えることができる、極めて有用で新規な木材用接着剤を提供するとともに、その接着剤を用いて製造される合板等の木質材料をも提供することを主たる目的とするものである。
【０００８】
【課題を解決するための手段】
すなわち、本発明の木材用接着剤は、接着剤用の樹脂基剤を主成分とし、該樹脂基剤にヒバ油を混合してなることを特徴としている。
【０００９】
樹脂基剤としては、ＪＡＳ規格で定められる、特類（フェノール樹脂接着剤等）、１類（メラミン樹脂接着剤等）＜タイプ１＞、２類（ユリア樹脂接着剤等）＜タイプ２＞、３類（増量ユリア樹脂接着剤、カゼイングルー等）を用いることができる。その他、木材用の接着剤として用いられる樹脂を適用することも可能である。一方、ヒバ油は、青森ヒバ、台湾ヒノキ、木曽ヒノキ等に代表される木材の比較的安価に入手可能な抽出液であり、ヒノキチオール（Ｃ１０Ｈ１２Ｏ２）及びその類縁体であるβ−ドラブリン（Ｃ１０Ｈ１０Ｏ２）を始めとする有用物質を含有している。そして、ヒノキチオール等を含有するヒバ油には、シロアリ等の害虫に対する高い忌避作用や、カビ等の雑菌の繁殖抑制などに高い作用を発揮する極めて高い防虫スペクトル、抗菌スペクトルを示すものとして知られてきており、その他にも、ホルムアルデヒド等の揮発性有機化合物（ＶＯＣ）の除去作用や、アトピー性皮膚炎の改善作用等も認められてきている。従って、本発明では、樹脂基剤にヒバ油を混合することにより、この木材用接着剤を用いた合板等の木質材料を、防腐・防蟻効果のあるものとすることができる。また、ヒバ油によるＶＯＣの除去作用により、接着剤に添加されたホルムアルデヒドの放出量を低減することができるので、低ホルムアルデヒド化の要請にも対応することができる。
【００１０】
なお、樹脂基剤に混合するヒバ油は、原液又は希釈液を利用することができる。また、ヒバ油の樹脂基剤に混合する態様としては、液体のまま樹脂基剤に添加する態様や、ヒバ油を樹脂基剤以外の物質に保持させたものを樹脂基剤に混合する態様を採用することができる。
【００１１】
具体的には、樹脂基剤に調湿作用を有する多孔質粒子を混合し、該多孔質粒子にヒバ油を保持させた態様が望ましい。このような構成の木材用接着剤であると、多孔質粒子に形成されている細孔にヒバ油が吸着した状態にあるため、木材用接着剤からのヒバ油の揮発が徐々に進行することになるため、全てのヒバ油が一挙に揮発してしまうことなく、長期に亘って上述した効果が得られる。ただし、多孔質粒子にヒバ油を保持させる態様は、細孔にヒバ油を吸着させるものに限らない。すなわち、複数の前記多孔質粒子により構成される中空の隔壁と、この隔壁に内包されたヒバ油からなり、隔壁を構成する多孔質粒子の細孔又は剥離した隔壁の一部を通じてヒバ油を隔壁外へ放出可能なマイクロカプセルを形成して、このマイクロカプセルを樹脂基剤に混合する態様を採用することもできる。このようなマイクロカプセルからは、隔壁を構成している多孔質粒子同士の間隙、多孔質粒子の細孔、及び剥離した隔壁の一部からヒバ油が外部に揮発して、上述の効果を発揮するようになる。
【００１２】
このような多孔質粒子として具体的に適用するのに相応しいものとしては、シリカゲル（ＳｉＯ２）、珪藻土、ゼオライト、又は軽石の何れか一種類若しくは二種類以上の混合物を挙げることができる。
【００１３】
この他にも、樹脂基剤が鉱物系増粘剤を含有する場合には、その鉱物系増粘剤にヒバ油を保持させるようにしても、上述した効果を十分に得ることができる。このような鉱物系増粘剤には、セピオライトを挙げることができる。
【００１４】
以上のような木材用接着剤を利用した本発明の木質材料は、すなわち、複数の木質単板同士又は引き板同士を層状に重合し、隣接する単板又は引き板同士をそれらの間に塗布した木材用接着剤によって貼り合わせた構成の木質材料であって、木材用接着剤が、接着剤用の樹脂基剤を主成分とし、該樹脂基剤にヒバ油を混合してなることを特徴とすることになる。そして、接着剤に上述したような何れかの態様で配合したヒバ油の奏する効果によって、腐朽、防虫、低ホルムアルデヒドの全てを一挙に実現することができる木質材料を得ることができることになる。
【００１５】
具体的な木質材料の態様としては、隣接する単板の繊維方向が交互に直交するように奇数枚数の単板を配置した合板、隣接する単板の繊維方向がほぼ平行をなすように複数枚数の単板を配置した単板積層材、隣接する引き板の繊維方向がほぼ平行をなすように複数枚数の引き板を配置した集成材を挙げることができる。
【００１６】
【発明の実施の形態】
以下、本発明の一実施形態を、図面を参照して説明する。
【００１７】
本実施形態では、木質材料の一例として木材用接着剤を利用した合板について説明するものとする。
【００１８】
図１は、合板１の製造工程を概略的に示している。まず始めに、合板１の製造工程について図１を参照して簡単に説明する。第１工程Ｓ１では、原木１００の玉切りを行う。すなわち、陸揚げ後の丸太である原木１００を、チェーンソーＭ１を用いて所定の長さに切断する。その後、蒸射処理を行う場合もある。ここで、原木１００の樹種としては、合板用原木として一般的なシナ、カバ、セン、ブナ、ナラ、ラワン、ＰＮＧ等の広葉樹、アカマツ、エゾマツ、ヒバ、カラマツ、ベイマツ、ベイツガ、スプルース、サザンパイン、パイン等の針葉樹の何れかが適用される。第２工程Ｓ２では、原木１００の切削及び単板１０の堆積を行う。すなわち、第１工程Ｓ１で切断した原木１００を、チャージャと呼ばれる芯出装置Ｍ２により芯出し後、ロータリーレースＭ３によって原木１００を剥いて切削し、厚さ０．６〜５．０ｍｍ程度の単板１００にしたうえで裁断機（クリッパ）Ｍ４にて裁断し、単板１０を表板１０ａ、裏板１０ｂ、中板１０ｃに分類して堆積しておく。第３工程Ｓ３では、単板１０を単板１０の乾燥と切断を行う。すなわち、単板１０を単板乾燥機（ドライヤー）Ｍ５によってボイラからの１６０℃〜２００℃の蒸気や熱で乾燥させた後、裁断機Ｍ６で所定のサイズに裁断する。第４工程Ｓ４では、単板１０の調板を行う。すなわち、クリッパＭ７によって単板１０を補修したり、小巾板をはぎ合わせ、単板１０を表板１０ａ、裏板１０ｂ、中板１０ｃごとに表裏用、芯板用に分けて仕組みを行う。第５工程Ｓ５では、接着剤の塗布を行う。すなわち、グルーミキサＭ８において合板１の用途に応じて各種接着剤を配合し、その接着剤をスプレッダＭ９によって中板１０ｃの表裏両面に塗布する。本実施形態では、この工程で用いられる木材用接着剤２に、樹脂基剤３にヒバ油４を混合したものを用いることとしているが、この点については後述する。第６工程Ｓ６では、接着した合板１の冷圧を行う。すなわち、木材用接着剤２が塗布された中板１０ｃの上下に表板１０ａ及び裏板１０ｂを重ね合わせ、コールドプレスＭ１０を用いて常温で約２０分程度仮圧縮する。ここで、製造すべき合板１は、用途に応じて３〜９程度の奇数枚数の単板１０を重層して接着したものであり、上下に隣接する単板１０は繊維方向がほぼ直交する方向に配置されている。例えば図２に示す模式的な断面図は、５枚合わせ（５プライ）の合板を示すものである。次に、第７工程Ｓ７では、熱圧処理を行う。すなわち、第６工程Ｓ６で仮圧縮した合板１を、ホットプレスＭ１１において１１０℃〜１３５℃の温度下、８〜１２Ｋｇｆ／ｃｍ２の圧力で圧縮し、接着剤を熱硬化させて成形する。その後、成形した合板１を、第８工程Ｓ８でダブルソーＭ１２によって四方の橋を切断して所定の寸法にしたうえで、第９工程Ｓ９でサンダＭ１３によって研磨仕上げを行い、合板１の表面を平滑にすることにより、検品等を経て出荷可能な状態の合板１が完成する。
【００１９】
ここで、上述した単板１の接着に用いられる木材用接着剤２について説明する。まず、最も簡易な構成の木材用接着剤２は、樹脂基剤３とヒバ油４とから構成される。樹脂基剤３には、ＪＡＳ規格で定められる、特類（フェノール樹脂接着剤等）、１類（メラミン樹脂接着剤等）＜タイプ１＞、２類（ユリア樹脂接着剤等）＜タイプ２＞、３類（増量ユリア樹脂接着剤、カゼイングルー等）の何れかを用いることが適当であるが、他のものを適用しても構わない。ヒバ油４は、青森ヒバ、台湾ヒノキ、木曽ヒノキ等ヒノキ科の植物の抽出油として得られるものであるが、本実施形態では例えば青森ヒバの木片、枝葉の水蒸気抽出により得られる油性成分のうちの酸性油を用いている。このようにして得られるヒバ油４には、ヒノキ科特有の７員環化合物であるトロポロン類が含まれており、そのなかでも特にシロアリに対して高い忌避効果を有する成分であるヒノキチオール（Ｃ１０Ｈ１２Ｏ２）及びその類縁体であるβ−ドラブリン（Ｃ１０Ｈ１０Ｏ２）との含有量が約２％で品質がほぼ一定に安定したものの原液を利用している。なお、ヒバ油４の原液をエタノール等の有機溶媒で適宜の濃度（例えば５％）に希釈した希釈液を利用することもできる。そして、これら樹脂基剤３とヒバ油４とを、上述した第５工程Ｓ５を図３に拡大して示すようにグルーミキサＭ８に投入し、十分に混合した上で、中板１０ｃに塗布する。図２に示すように、成形された合板１は、単板１０を５層に重合したものであり、最表面側に表板１０ａ、最裏面側に裏板１０ｂを配置し、内側の３枚に木材用接着剤２を塗布した中板１０ｃを配置しており、各単板１０間に木材用接着剤２の層２ａが形成されている。なお、ヒバ油４の樹脂基剤３に対する混合割合は、重量比にして約０．１〜３％とすることが望ましい。このようにして得られる合板１からは、木材用接着剤２からヒバ油４が徐々に揮発するため、そのヒバ油４によるオオウズラタケやカワラタケ等の木材腐朽菌やカビに対する抗菌効果、シロアリやヒラタキクイムシ等に対する防虫効果が得られ、合板１の腐朽防止、防蟻等の防虫を化学薬品に依存することなく実現することが可能となる。また、ヒバ油４によるホルムアルデヒドの中和分解よって、合板１の低ホルムアルデヒド化をも同時に実現することが可能である。
【００２０】
また、木材用接着剤２には、上述したものの他に、次に説明するヒバ油４を多孔質粒子５に保持させた構成のものを用いることができる。
【００２１】
まず、多孔質粒子として、図４に示すような合成シリカゲル粒子５を利用する場合について説明する。合成シリカゲル粒子５は、表面から内部に連通する多数の細孔を備えた粒径数マイクロメートル〜数ミリメートルの大きさのものを利用する。そして、この合成シリカゲル粒子５を、ヒバ油４を入れた容器に投入し、合成シリカゲル粒子５の細孔５１にヒバ油４を十分に吸着させる。ここで、１Ｋｇの合成シリカゲル粒子５に対して、５００ｇのヒバ油４を吸着させるようにするのが好ましい。そして、ヒバ油４が吸着した合成シリカゲル粒子５を、第５工程Ｓ５において樹脂基剤３と共にグルーミキサＭ８に投入し、十分に混合した上で、中板１０ｃに塗布する。ヒバ油４を吸着させた合成シリカゲル粒子５は、樹脂基剤３に対して重量比で３％程度とすることが好ましい。このように、合成シリカゲル粒子５の細孔５１にヒバ油４を保持させた場合、細孔５１からヒバ油４が徐々に揮発することになるため、結果的に木材用接着剤２からはヒバ油４が徐々に放出されて、合板１の防腐、防虫特に防蟻効果が発揮され、さらにホルムアルデヒドの分解による除去が促進されて低ホルムアルデヒド化を実現することができる。また、合成シリカゲル粒子５はその細孔５１を有する構造により、調湿作用を有するため、合板１に調湿機能を付与することも可能である。なお、多孔質粒子としては、合成シリカゲル粒子の他にも、珪藻土、ゼオライト、又は軽石等を適用することができるが、これらを用いた場合は合成シリカゲル粒子５を利用した場合と同様の工程で同様の木材用接着剤２を製造することができるので、説明を省略する。
【００２２】
また、多数の多孔質粒子によって形成される隔壁内の空間にヒバ油４を保持させたマイクロカプセルを、ヒバ油４の担持体として利用することも可能である。図５は、上述した合成シリカゲル粒子４の集合体を隔壁６１としたマイクロカプセル６の模式的な断面図であり、隔壁６１の一部が崩壊して剥がれた状態を示している。隔壁６１によって包囲された内部空間には、ヒバ油４が保持されている。このようなマイクロカプセル６は、通常のマイクロカプセル製造装置を用いて、真空の装置内部にヒバ油４及び合成シリカゲル５を霧状にして噴霧する通常の製法によって製造することができる。なお、合成シリカゲル粒子５に対してヒバ油４は、重量比５０％とすることが望ましい。そして、上述したのと同様に、マイクロカプセル６を第５工程Ｓ５において樹脂基剤３と共にグルーミキサＭ８に投入し、十分に混合した上で、中板１０ｃに塗布する。なお、樹脂基剤３に対して混合されるマイクロカプセル６は、重量比で３％程度とすることが好ましい。このような木材用接着剤２を利用した合板１では、木材用接着剤２中のマイクロカプセル６の隔壁６１の一部が崩壊して剥離することによって内部のヒバ油４が放出したり、隔壁６１を構成する合成シリカゲル粒子５同士の隙間や合成シリカゲル粒子５の細孔５１を通じて内部のヒバ油４が放出することにより、ヒバ油４による合板１の防腐、防虫、低ホルムアルデヒド化を一挙に実現することができる。なお、この態様の場合も、マイクロカプセル６の隔壁６１となる多孔質粒子には、上述した合成シリカゲル粒子５の他に、珪藻土、ゼオライト、又は軽石等を適用することができる。
【００２３】
また、木材用接着剤２の更に他の態様としては、樹脂基剤３に通常配合される増粘剤にヒバ油４を保持させたものを挙げることができる。増粘剤の一例としては、鉱物系増粘剤であるセピオライトが挙げられる。セピオライトは、４〜５％のアルミニウム成分を含有する天然の含水ケイ酸マグネシウム鉱物であり、結晶構造中に中空のトンネル部分を有している。そして、このトンネル部分にヒバ油４を吸着させて保持させる。なお、ヒバ油４はセピオライトに対して重量比２０％程度配合することが好ましく、ヒバ油４を保持したセピオライトは通常の配合比で樹脂基剤３に配合すればよい。このようなものであっても、セピオライト中から放出されるヒバ油４の作用によって、合板１の防腐、防蟻、低ホルムアルデヒド化を同時に実現することができる。
【００２４】
なお、本発明は、上述したように合板１に限らず、同様の各種木材用接着剤２のを用いて製造される単板積層材（ＬＶＬ）や集成材など、種々の木質材料に応用して、合板１の場合と同様の効果を発揮するものであり、木材用接着剤２の具体的構成についても上記実施形態に限られず、本発明の趣旨を逸脱しない範囲で種々変形が可能である。
【００２５】
【発明の効果】
本発明は、以上に詳述したように、樹脂基剤にヒバ油を保持させた構成の木材用接着剤である。そして、この木材用接着剤を利用して単板や引き板を接合した合板、単板積層材（ＬＶＬ）、集成材等の木質材料を構成するようにしている。このため、従来のような化学薬品である合板用等の防腐剤、防蟻剤を一切用いることなく、樹脂基剤にヒバ油を混合するだけで、合板等の木質材料の腐食防止、防蟻を始めとする防虫を実現することができる。また、これのみならず、ヒバ油によるホルムアルデヒドの分解作用によって、シックハウス症候群の原因となるホルムアルデヒド濃度の低減を図り、木質材料の低ホルムアルデヒド化をも同時に実現することができる。
【図面の簡単な説明】
【図１】本発明の一実施形態に係る合板の製造工程を模式的に示す説明図。
【図２】同実施形態に係る合板を示す模式的断面図。
【図３】図１における第５工程を拡大して具体的に示す説明図。
【図４】同実施形態に係る合板に用る木材用接着剤の一例に適用されるヒバ油を保持した合成シリカゲル粒子を示す模式的断面図。
【図５】同実施形態に係る合板に用る木材用接着剤の一例に適用されるヒバ油を保持したマイクロカプセルを示す模式的断面図。
【符号の説明】
１…合板
２…木材用接着剤
３…樹脂基剤
４…ヒバ油
５…多孔質粒子（合成シリカゲル粒子）
６…マイクロカプセル
１０…単板
６１…隔壁
【図１】
2004155863.tif 000003
【図２】
2004155863.tif 000004
【図３】
2004155863.tif 000005
【図４】
2004155863.tif 000006
【図５】
2004155863.tif 000007